Un DVC selon l’invention peut encore comporter une ou plusieurs des caractéristiques optionnelles suivantes : - le DVC comporte, en pourcentage massique sur la base de la masse du DVC, moins de 5%, de préférence moins de 4%, de préférence moins de 3%, de préférence moins de 2%, de préférence moins de 1%, de préférence moins de 0,5%, en masse de liquide, ce qui est particulièrement avantageux pour éviter des réactions préjudiciables dans les applications à un four de fonderie ; - le DVC, de préférence ledit liant activable à chaud comporte moins de 5%, moins de 3%, de préférence moins de 1%, de préférence moins de 0,9%, de préférence moins de 0,5%, en pourcentage massique sur la base du DVC, de préférence ne comporte pas un phosphate comportant du sodium et/ou du potassium et/ou du lithium, dit « phosphate alcalin » ; - le DVC comporte moins de 5%, moins de 3%, de préférence moins de 1%, de préférence moins de 0,9%, de préférence moins de 0,5%, de préférence ne comporte pas d’autre liant activable à chaud contenant du phosphore que ledit phosphate non alcalin, de préférence ne comporte que ledit phosphate non alcalin comme liant activable à chaud, en pourcentages massiques sur la base du DVC ; - ledit phosphate non alcalin est un phosphate, préférence un monophosphate, d’au moins un élément choisi parmi l’aluminium, le zirconium, le calcium, le magnésium, le strontium, le baryum, le bore, le zinc, et le cuivre ; - le liant activable à chaud est un monophosphate non alcalin d’un élément choisi parmi l’aluminium, le zirconium, le calcium, le magnésium, le strontium, le baryum, le bore, le zinc, et le cuivre ; - la fraction matricielle comporte, comme constituant principal, des particules en un oxyde d’un dit élément, le liant activable à chaud étant un phosphate non alcalin dudit l’élément ; - la teneur massique en SiO 2 libre est inférieure à 10% ; - de préférence, la teneur massique en feldspath dans le liant activable à chaud est inférieure à 0,9%, de préférence inférieure à 0,5%, de préférence inférieure à 0,2%, en pourcentage massique sur la base de la masse du liant activable à chaud, de préférence nulle ; avantageusement le risque de créer un verre à bas point de fusion en est réduit ; - de préférence, la teneur massique en feldspath dans le DVC est de préférence nulle ; avantageusement le risque de créer un verre à bas point de fusion en est réduit ; - plus de 90% desdites particules et/ou des particules fines et/ou des grains sont en un matériau réfractaire, en pourcentage massique sur la base dudit ensemble de particules, des particules fines ou des grains, respectivement, ledit matériau réfractaire étant choisi dans le groupe formé par l’alumine, la magnésie, l’oxyde de chrome, la silice, la bauxite, la mullite, la zircone, la zircone partiellement stabilisée, la zircone stabilisée, la mullite-zircone, l’alumine-zircone, le spinelle magnésie-alumine, le zircon, la cordiérite, le titanate d’aluminium, les chamottes argileuses contenant entre 30 et 50% d’alumine, la wollastonite, les matériaux alumine-zircone-silice, les matériaux alumine-zircone-silice-oxyde de chrome, la bauxite, les zircones renforcées par de l’alumine, les matériaux alumine-oxyde de titane-zircone, et leurs mélanges ; - le DVC comporte un additif de consolidation choisi dans le groupe formé par les borates, en particulier les fluoroborates, la cryolithe, les sels de fluorure, les composés de silicate, les chlorures de magnésium, la colémanite, l’argile, le kaolin, la silice amorphe, en particulier la fumée de silice, les résines phénoliques, les résines furaniques, les frittes céramiques, et leurs mélanges ; - la fraction matricielle comporte un précurseur de mullite choisi parmi la cyanite, l’andalousite, l’argile, la silice en présence d’alumine ; - au moins 50% en masse des particules de la fraction de granulat sont en un matériau identique à celui des particules de la fraction matricielle ; - le DVC ne comporte ni liant hydraulique ni liant organique temporaire ; - la quantité totale de grains réfractaires, de particules fines réfractaires, de particules de liant activable à chaud, de particules d’agent anti-poussières et de particules d’agent anti-mouillant est supérieure à 95%, en pourcentage massique sur la base du mélange.